(57)【特許請求の範囲】
【請求項１】
アルミナを主成分とするセラミック基板において、
アルミナ粒子の平均粒径が１．０μｍ以下であり、且つ、２．０μｍ以上の前記アルミナ粒子の割合が、前記アルミナ粒子全体の２．０％以下であり、
さらに、前記セラミック基板のアルミナ含有量は、９７重量％〜９８重量％であることを特徴とするセラミック基板。
【請求項２】
前記セラミック基板は、Ｓｉ及びＭｇを含むとともに、Ｂａ及びＣａの少なくとも一方を含むことを特徴とする請求項１に記載のセラミック基板。
【請求項３】
前記セラミック基板の結晶構造として、アルミナ結晶及びスピネル結晶を有することを特徴とする請求項１又は２に記載のセラミック基板。
【請求項４】
前記セラミック基板は、酸化物換算でＭｏＯ３を１重量％以下の範囲で含むことを特徴とする請求項１〜３のいずれか１項に記載のセラミック基板。
【請求項５】
前記セラミック基板の抗折強度が、７００ＭＰａ以上であることを特徴とする請求項１〜４のいずれか１項に記載のセラミック基板。
【請求項６】
前記請求項１〜５のいずれか１項に記載のセラミック基板を備えたことを特徴とするセラミックパッケージ。
【発明の詳細な説明】
【技術分野】
【０００１】
本発明は、例えば、水晶振動子等の電子部品を収容する容器、無線通信モジュール基板、制御回路用基板、半導体検査装置などに適用できるセラミック基板及びセラミックパッケージに関するものである。
【背景技術】
【０００２】
従来より、例えば、水晶振動子等の電子部品を収容するセラミックパッケージには、セラミック基板が用いられている。このセラミック基板としては、アルミナを主成分とし、タングステンやモリブデンを電極材として用いたものが主流になっている。なお、セラミックパッケージは、内部に電子部品を収納した後に、その開口部が金属蓋（リッド）で封止されるものがある。
【０００３】
また、最近では、セラミック基板の薄型化に耐えることができるように、各種のセラミック材料の開発がなされている（特許文献１、２参照）。
例えば、特許文献１には、メタライズとの同時焼成が可能で、且つ、気密封止しても破壊しにくいセラミックパッケージが記載されている。
【０００４】
また、特許文献２には、セラミック基板の反りを矯正するために、繰り返し熱をかけても異常結晶が析出しにくい、アルミナ結晶層とスピネル（ＭｇＡｌ２Ｏ４）からなるセラミック基板の技術が開示されている。
【先行技術文献】
【特許文献】
【０００５】
【特許文献１】特開２００５−１０１３００号公報
【特許文献２】特開平０９−２０８２９６号公報
【発明の概要】
【発明が解決しようとする課題】
【０００６】
しかしながら、近年では、セラミックパッケージを構成するセラミック基板として、一層の薄型化が要求されており、しかも、セラミックパッケージを金属蓋で封止する際に、セラミック基板が破損しにくいものが要求されている。
【０００７】
詳しくは、セラミックパッケージと金属蓋とを例えばシーム溶接により接合する際には、例えば金属蓋が１４００℃に近い高温に加熱されることになるが、セラミック基板と金属蓋とには熱膨張率に差があるので、加熱後の冷却の際にセラミック基板に大きな応力がかかることがある。そのため、セラミック基板の強度が低いと、接合後にセラミック基板が破損する恐れがあり、その対策が望まれている。
【０００８】
本発明は、前記課題を解決するためになされたものであり、その目的は、金属部材を接合した後に、破損にくいセラミック基板及びセラミックパッケージを提供することである。
【課題を解決するための手段】
【０００９】
（１）本発明の第１態様は、アルミナを主成分とするセラミック基板において、アルミナ粒子の平均粒径が１．０μｍ以下であり、且つ、２．０μｍ以上の前記アルミナ粒子の割合が、前記アルミナ粒子全体の２．０％以下であり、さらに、前記セラミック基板のアルミナ含有量は、９７重量％〜９８重量％である。
【００１０】
本第１態様では、セラミック基板中のアルミナ粒子のサイズが非常に小さく、その粒径が揃っているので、後述する実験例からも明らかなように、高い強度を有する。つまり、アルミナ粒子が微細で緻密な構造であるので、高い強度を有する。
【００１１】
従って、そのセラミック基板に、例えばシーム溶接のように高い温度にて、例えばリッドのような金属部材を接合する場合に、冷却に伴って大きな熱応力がセラミック基板に加わったときでも、セラミック基板が破損し難いという効果がある。即ち、熱膨張差が大きい部材を接合することにより、大きな熱応力が加わった場合でも、セラミック基板が破損し難いという顕著な効果を奏する。
さらに、本第１態様では、材料として強度が高い成分であるアルミナが、セラミック基板中に９７重量％〜９８重量％含まれているので、後述する実験例からも明らかなように、セラミック基板の強度が高いという効果がある。
【００１２】
（２）本発明の第２態様では、前記セラミック基板は、Ｓｉ及びＭｇを含むとともに、Ｂａ及びＣａの少なくとも一方を含む。
本第２態様では、セラミック基板中に、Ｓｉ、Ｍｇ、Ｂａ、Ｃａを含んでいる。これらの成分は、ＳｉＯ２、ＭｇＯ、ＢａＯ、ＣａＯ、ＭｇＣＯ３、ＣａＣＯ３、ＢａＣＯ３等の焼結助剤の成分であり、セラミック基板を焼成する際に、これらの焼結助剤を添加することにより、好適に焼成（従って焼結）を行うことができる。
【００１３】
なお、焼結助剤を添加する場合には、全焼結助剤中に、ＢａＯ及びＣａＯの少なくとも一方を１２重量％以上含むことが好ましい。
【００１５】
（３）本発明の第３態様では、前記セラミック基板は、前記セラミック基板の結晶構造として、アルミナ結晶及びスピネル結晶（ＭｇＡｌ２Ｏ４）を有する。
本第３態様では、セラミック基板の好ましい構造を例示している。
【００１６】
（４）本発明の第４態様では、前記セラミック基板は、酸化物換算でＭｏＯ３を１重量％以下の範囲で含む。
本第４態様では、着色剤であるＭｏＯ３を含んでいるので、セラミック基板を着色（黒系統の色）することができる。なお、色の程度によるが、ＭｏＯ３は０．３重量％以上が好ましい。
【００１７】
（５）本発明の第５態様では、前記セラミック基板の抗折強度が、７００ＭＰａ以上である。
本第５態様では、セラミック基板の抗折強度が７００ＭＰａ以上であるので、セラミック基板を薄型化した場合（例えば厚さ１５０μｍ以下の場合）に、大きな応力（例えば熱応力）が加わっても、破損（破壊）しにくいという効果がある。
【００１８】
なお、この抗折強度とは、ＪＩＳ規格（ＪＩＳ  Ｒ１６０１）による３点曲げ強度のことである。
（６）本発明の第６態様では、セラミックパッケージは、第１〜第５態様のいずれかのセラミック基板を備えている。
【００１９】
本第６態様のセラミックパッケージは、上述した強度の高いセラミック基板を備えているので、セラミックパッケージ自身の強度が高い。従って、例えばシーム溶接によってリッドを接合する際に、セラミックパッケージに大きな熱応力が加わっても、破損しにくい
という顕著な効果を奏する。
【図面の簡単な説明】
【００２０】
【図１】実施形態の水晶発振器の断面（図３（ａ）のＡ−Ａ断面に対応する断面）を示す断面図である。
【図２】実施形態の水晶発振器を分解して示す斜視図である。
【図３】実施形態のセラミックパッケージを示し、（ａ）はその平面図、（ｂ）は（ａ）のＡ−Ａ断面図、（ｃ）は（ａ）のＢ−Ｂ断面図である。
【図４】実施形態のセラミックパッケージの製造方法を示し、（ａ）は下部用グリーンシートの平面図、（ｂ）は中間用グリーンシートの平面図、（ｃ）は上部用グリーンシートの平面図、（ｄ）は積層体の平面図、（ｅ）はセラミックパッケージの平面図、（ｆ）は金属リングをろう付けしたセラミックパッケージの平面図、（ｇ）は水晶振動子を接合したセラミックパッケージを示す平面図、（ｈ）は水晶発振器の平面図である。
【図５】実験例１のセラミック基板の断面のＳＥＭ写真に基づいたアルミナ粒子径の測定方法を示す説明図である。
【発明を実施するための形態】
【００２１】
以下、本発明の実施形態を、図面を参照しながら説明する。
［実施形態］
ａ）まず、本実施形態のセラミックパッケージを備えた水晶発振器について説明する。
【００２２】
図１に示す様に、本実施形態のセラミックパッケージ１は、例えば水晶発振器３の容器（水晶発振器パッケージ）として用いられるものであり、水晶発振器３は、セラミックパッケージ１の凹部（キャビティ）５内に、水晶発振子７等を収容し、金属リング９を介して、金属蓋（リッド）１１にて密閉されたものである。
【００２３】
以下、各構成について、詳細に説明する。
前記セラミックパッケージ１は、例えばアルミナからなり、図２及び図３に示す様に、底部を構成する長方形の下部セラミック基板１３と、下部セラミック基板１３上に形成された枠状の中間セラミック基板１５と、中間セラミック基板１５上に形成された枠状の上部セラミック基板１７とが積層一体化されたものである。なお、中間セラミック基板１５及び下部セラミック基板１７によって、キャビティ５の周囲を囲む枠部１９が形成されている。
【００２４】
各セラミック基板１３〜１７の厚みは、それぞれ例えば５０〜１００μｍ（焼成後）の薄いものであり、特にセラミック基板１３の厚みは例えば５０μｍ（焼成後）である。
なお、各セラミック基板１３〜１７は高強度な部材であり、各セラミック基板１３〜１７と同様な材料を用いて同様な製造条件で製造した部材（セラミック基板）の抗折強度、即ち、ＪＩＳ規格（ＪＩＳ  Ｒ１６０１）による３点曲げ強度は、７００ＭＰａ以上である。
【００２５】
また、前記各セラミック基板１３〜１７は、アルミナが９７重量％〜９８重量％であり、Ｓｉ及びＭｇを含むとともに、Ｂａ及びＣａの少なくとも一方が含まれている。なお、着色剤として、ＭｏＯ３が１重量％以下含まれている。
【００２６】
更に、各セラミック基板１３〜１７は、アルミナ粒子の平均粒径が１．０μｍ以下であり、且つ、２．０μｍ以上のアルミナ粒子の割合が、アルミナ粒子全体の２．０％以下である。なお、各セラミック基板１３〜１７は、アルミナ結晶及びスピネル結晶（ＭｇＡｌ２Ｏ４）を有している。
【００２７】
また、中間セラミック基板１５の短辺側の一方（図３（ａ）の左側）には、キャビティ５内にて段差を形成するように一対の張出部２１、２３が形成されており、この張出部２１、２３の上面には、中間導電層２５、２７が形成されている。従って、この中間導電層２５、２７は、表面側から見た場合（平面視：図３（ａ）参照）、上部セラミック基板１７の内壁より内側に張り出している。
【００２８】
張出部２１、２３の中央には、図示しないが、中間導電層２５、２７を電気的に底部側の導電パターンに接続するために、それぞれビアが形成されている。そして、各ビアを覆うように、それぞれ導電性接着剤層２９、３１が形成されている。
【００２９】
更に、上部セラミック基板１７は、幅が狭い長方形の枠体であり、枠体（従って枠部１９）の表面となる部分には、表面導電層３３が全面にわたって形成されている。
この表面導電層３３及び前記中間導電層２５、２７は、例えば、タングステン（Ｗ）又はモリブデン（Ｍｏ）からなるメタライズ層の上に、ニッケルメッキ層が形成され、更に、ニッケルメッキ層の上に金メッキ層が形成されたものである。
【００３０】
また、図２に示す様に、水晶発振子７は、長方形の水晶片３５の厚み方向の両側に電極３７（図２では片面のみが示されている）が設けられたものであり、各電極３７は、各導電性接着剤層２９、３１により各中間導電層２５、２７に接合されている。
【００３１】
つまり、両側の電極３７のうち一方の電極３７が、一方の導電性接着剤層２９を介して一方の中間導電層２５に電気的及び機械的に接続されており、他方の電極３７（図２では示されていない）が、他方の導電性接着剤層３１を介して他方の中間導電層２７に電気的及び機械的に接続されている。
【００３２】
更に、表面導電層３３の表面には、四角（長方形）枠状の金属リング９が、ろう材（例えば銀ロー）により接合されている。金属リング９は、例えばコバールの枠体がニッメルメッキされたものである。なお、金属リング９の平面視における内径は、枠部１９の内径（詳しくは上部セラミック基板１７の内径）と同様かそれより小さく、その外径は枠部１９の外径より小さく設定されている。
【００３３】
そして、この金属リング９の表面には、四角（長方形）板状のリッド１１が、周知のシーム溶接により接合されている。このリッド１１は、例えばコバールの板材の表面にニッケルメッキされたものであり、金属リング９の開口部分１２（従ってキャビティ５の上部）を気密して覆うように接合されている。なお、リッド１１の平面視における外径は、金属リング９の外径と同様かそれより小さい。
【００３４】
ｂ）次に、本実施形態のセラミックパッケージ１を備えた水晶発振器３の製造方法について説明する。
まず、アルミナ（Ａｌ２Ｏ３）を主成分とし所定の焼結助剤を含む原料粉末を調整し、その原料粉末を用いてスラリーを作製する。
【００３５】
アルミナは、９７重量％〜９８重量％、残部は焼結助剤であるが、着色剤を１重量％以下の範囲で加えてもよい。原料粉末の平均粒径は、０．５〜０．８μｍの範囲のものを用いる。
【００３６】
焼結助剤としては、例えば、ＳｉＯ２、ＭｇＯ、ＢａＯ、ＣａＯ、ＭｇＣＯ３、ＣａＣＯ３、ＢａＣＯ３等の焼結助剤を用いることができる。なお、全焼結助剤中に、ＢａＯ及びＣａＯの少なくとも一方を１２重量％以上含むことが好ましい。
【００３７】
そして、図４（ａ）に示すように、このスラリーを用いて、下部セラミック基板１３となる下部用グリーンシート４１を作成する。なお、実際には、図示しないが、多数の下部用グリーンシート４１を一度に作成するために、多数個取り用のグリーンシートを作成する。
【００３８】
次に、下部用グリーンシート４１の表面に、Ｗペーストをスクリーン印刷して、導電パターン（図示せず）を形成する。なお、Ｗペーストの代わりにＭｏペーストを用いてもよい（以下同様）。
【００３９】
次に、アルミナを主成分とするスラリーを用いて、中間セラミック基板１５用の長方形のグリーンシート（図示せず）を作成する。なお、必要に応じて、このグリーンシートにビア孔を空けて、Ｗペーストを充填する。
【００４０】
次に、図４（ｂ）に示すように、このグリーンシートの表面の所定位置（積層した場合に露出する部分）に、Ｗペーストを用いた印刷により、中間導電層２５、２７となる中間導電層パターン４３、４５を形成する。
【００４１】
次に、中間セラミック基板１５の形状に対応するように、前記グリーンシートの中央を打ち抜いて中間用グリーンシート４７を作成する。
次に、アルミナを主成分とするスラリーを用いて、上部セラミック基板１７用の長方形のグリーンシート（図示せず）を作成する。
【００４２】
次に、図４（ｃ）に示すように、前記グリーンシートの表面の所定位置（枠状となる部分）に、Ｗペーストを用いた印刷により、表面導電層３３となる表面導電層パターン４９を形成する。
【００４３】
次に、枠状の上部セラミック基板１７の形状に対応するように、前記グリーンシートの中央を打ち抜いて上部用グリーンシート５１を作成する。
次に、図４（ｄ）に示すように、下部用グリーンシート４１、中間用グリーンシート４７、上部用グリーンシート５１を、前記図１に示す様に順次積層して、積層体５３を形成する。
【００４４】
次に、その積層体５３を焼成する。焼成条件としては、非酸化雰囲気（例えば窒素中）にて、１４００℃〜１５００℃の範囲で、２０時間焼成する条件を採用できる。なお、この焼成の際に、Ｗペーストからなる部分は、メタライズ層となる。
【００４５】
次に、その焼成した積層体５３のメタライズ層のうち、表面に露出した部分に対して、最初に（電解）ニッケルメッキを施し、更にそのニッケルメッキの上に、（電解）金メッキを施す。
【００４６】
これにより、図４（ｅ）に示すように、表面導電層３３及び中間導電層２５、２７を備えたセラミックパッケージ１が得られる。
次に、図４（ｆ）に示すように、セラミックパッケージ１の表面導電層３３の表面に、銀ローを用いて、金属リング９をろう付けする。
【００４７】
次に、図４（ｇ）に示すように、中間導電層２５、２７の表面に、導電性接着剤を用いて水晶発振子７を接合する。
次に、図４（ｈ）に示すように、金属リング９の開口部分１２を全て覆うようにして、リッド１１を被せ、周知のシーム溶接によって、リッド１１の全周を溶接する。
【００４８】
具体的には、還元雰囲気中で、一対のローラ電極（抵抗シーム電極：図示せず）をリッド１１の対向する辺に当てて、両ローラ電極間に所定の電流を流し、例えば１４５０℃の温度に加熱して、金属リング９とリッド１１とを溶接して、水晶発振器３の内部を気密する。これによって、水晶発振器３が完成する。
【００４９】
ｃ）次に、本実施形態の効果を説明する。
本実施形態では、セラミックパッケージ１を構成する各セラミック基板１３〜１７は、アルミナが９７重量％〜９８重量％であり、しかも、アルミナ粒子の平均粒径が１．０μｍ以下であり、且つ、２．０μｍ以上のアルミナ粒子の割合が、アルミナ粒子全体の２．０％以下であるので、３点曲げ強度が７００ＭＰａ以上の高い強度を有する。
【００５０】
つまり、本実施形態のセラミックパッケージ１の各セラミック基板１３〜１７は、アルミナ粒子の微細で緻密な構造であるので、各セラミック基板１３〜１７が薄い場合でも、セラミックパッケージ１は高い強度を有する。
【００５１】
従って、そのセラミックパッケージ１に、例えばシーム溶接のように高い温度にて、リッド１１を接合する場合に、冷却時に大きな熱応力が加わっても、セラミックパッケージ１、特にセラミック基板１３が破損し難いという効果がある。
【００５２】
また、本実施形態の製造方法でセラミックパッケージ１を製造することにより、微細なアルミナ粒子からなる緻密な構造を形成でき、よって、強度の高いセラミックパッケージ１を容易に得ることができる。
［実験例］
次に、本発明の効果を確認するために行った実験例について説明する。
【００５３】
ａ）実験例１
まず、実験例１について説明する。
本実験例１は、下記の製造手順で作製した各試料に対して、３点曲げ強度とアルミナ粒子の大きさや割合とを調べたものである。
【００５４】
＜グリーンシートの作製方法＞
まず、セラミック原料粉末として、主原料のＡｌ２Ｏ３粉末と、焼結助剤である、ＳｉＯ２、ＭｇＣＯ３、ＣａＣＯ３、ＢａＣＯ３の各粉末と、着色剤であるＭｏＯ３粉末とを用意した。なお、アルミナ粉末は、平均粒径０．５μｍ、比表面積６．０ｍ２／ｇのものを用いた。
【００５５】
また、グリーンシートの成型時のバインダー成分及び可塑剤成分として、ブチラール系バインダー及びＤＯＰ（ジ・オクチル・フタレート）を用意した。
そして、アルミナ製のポッドに、前記各粉末（アルミナ、焼結助剤、着色剤）を所定の割合にて９００ｇ秤量して投入した。なお、下記表１に示すように、アルミナ粉末は、全粉末成分の９７重量％〜９８重量％の範囲であり、着色剤は、全粉末成分の１重量％以下であり、残部が焼結助剤である。
【００５６】
更に、ブチラール樹脂１００ｇと、適度なスラリー粘土とシート強度を持たせるのに必要な量の溶剤（エタノール又はトルエン）と、可塑剤（ＤＯＰ）とを、ポッドに投入した。
【００５７】
次に、このポッドを用いて、２０時間粉砕混合することにより、セラミックスラリーを得た。
次に、得られたセラミックスラリーを用いて、周知のドクターブレード法によって、厚み０．３ｍｍのグリーンシートを得た。
【００５８】
＜サンプルの作製＞
次に、このグリーンシートを複数枚積層して積層体を作製した。
次に、この積層体を脱脂した後に、窒素水素混合雰囲気中にて、１４００〜１５００℃で焼成し、焼結体を得た。
【００５９】
この焼結体を、３点曲げ強度のＪＩＳ規格（ＪＩＳ  Ｒ１６０１）で指定された形状に研磨して、本発明の範囲の実施例１、２の各試料（サンプル）を作製した。
＜強度に関する基板評価＞
そして、得られたサンプルに対して、ＪＩＳ規格（ＪＩＳ  Ｒ１６０１）にて、３点曲げ強度（抗折強度）を測定した。
【００６０】
また、これとは別に、下記表１の比較例１、２に示す条件にて、同様に比較例のサンプルの作製した（表１に記載以外の内容は、実施例１、２と同様である）。但し、比較例１では、アルミナ粉末として、平均粒径２．０μｍのものを用いた。そして、同様にして、３点曲げ強度を測定した。それらの結果を、下記表１に記す。
【００６１】
＜アルミナ粒子の大きさと割合の測定＞
また、上述した各試料において、下記の方法で、アルミナ粒子の平均粒径と、アルミナ粒子のうち、粒径が２．０μｍ以上のものの割合とを調べた。
【００６２】
まず、 各試料の表面を研磨し、その表面を走査型電子顕微鏡（ＳＥＭ）にて倍率５０００倍で撮影した。撮影した写真（ＳＥＭ画像）の例を図５に示す。
そして、そのＳＥＭ画像を用いて、基準長の長さを測定した（この場合は、１０３ｍｍが１μｍである）。
【００６３】
次に、実際に、ＳＥＭ画像から、同方向（ここでは左右方向）にて、アルミナ粒子の長さ（アルミナ粒子長さＡ）を５０点（５０ポイント）測定した。
そして、下記式（１）を用いて、実際のアルミナ粒子径［μｍ］を算出した。
【００６４】
実際のアルミナ粒子径[μm]＝アルミナ粒子長さＡ[mm]／基準長１０６[mm]・・（１）
次に、このようにして求めた、５０個の実際のアルミナ粒子径の平均を算出し、この値を平均粒径とした。
【００６５】
このようにして求めた各試料の平均粒径を、下記表１に記す。
また、粒径が２．０μｍ以下のアルミナ粒子の割合は、前記５０個の各試料の実際のアルミナ粒子径から求めた。その結果も、下記表１に記す。
【００６６】
【表１】
0006298009.tif 000002
【００６７】
この表１から、本発明の範囲（平均粒径及び２．０μｍ以下のアルミナ粒子の割合の条件を満たす範囲）の実施例１、２では、曲げ強度が７１６ＭＰａ以上と大きく、好適であることが分かる。それに対して、比較例１、２では、曲げ強度が５９０ＭＰａ以下と小さく好ましくない。
【００６８】
尚、本発明は前記実施形態や実験例等になんら限定されるものではなく、本発明を逸脱しない範囲において種々の態様で実施しうることはいうまでもない。
（１）例えば、本発明のセラミックパッケージは、水晶振動子用パッケージ、水晶発振器用パッケージ、ＳＡＷ（Surface  Acoustic  Wave）フィルタ用パッケージなどの電子部品を収容するために利用できる。
【００６９】
（２）セラミックパッケージは、着色剤によって着色してもしなくてもよい。
（３）表面導電層に金属リングをろう付けせずに、直接にリッドを接合することも可能である。
【符号の説明】
【００７０】
１…セラミックパッケージ
３…水晶発振器
５…凹部（キャビティ）
７…水晶振動子
９…金属リング
１１…金属蓋（リッド）
１３、１５、１７…セラミック基板
【図１】
0006298009.tif 000003
【図２】
0006298009.tif 000004
【図３】
0006298009.tif 000005
【図４】
0006298009.tif 000006
【図５】
0006298009.tif 000007